(6) JP 2017-66262 A 2017.4.6  カチオン硬化性樹脂、酸化マグネシウム分散液、及び硬化剤を混合した後、混合物中の 溶媒を蒸発させて除去することにより、カチオン硬化性樹脂組成物を得ることが出来る。  （４）樹脂硬化物の作成⽅法  得られた樹脂組成物を成膜して、熱⼜は光の照射により硬化させることにより、樹脂硬 化膜を得ることができる。あるいは、得られた樹脂組成物を粉砕し、粉末を所定の形状に 成型して、熱⼜は光の照射により硬化させることにより、樹脂硬化物成形体を得ることが できる。  光硬化の場合、光の照射量は、光源の種類や照射装置により異なるが、積算光量は、好 ましくは５０〜１００００ｍＪ／ｃｍ ２ 、より好ましくは１００〜３０００ｍＪ／ｃｍ である。熱硬化の場合、加熱温度は、好ましくは５０〜２５０℃であり、より好ましくは ５０〜２００℃である。加熱時間は、好ましくは０．５〜５０時間であり、より好ましく は０．５〜１０時間である。  このようにして得られた樹脂硬化物は、上述した膜状体、成形体の形で、各種部材に適 ⽤することができる。 【実施例】  以下、本発明を実施例に基づいて具体的に説明するが、これらは本発明の⽬的を限定す るものではなく、また、本発明は、これら実施例に限定されるものではない。  触媒分析装置を⽤い、下記の仕様で測定を⾏った。  測定装置：触媒分析装置 ＢＥＬＣＡＴ−Ｂ（⽇本ベル株式会社製）  測定項⽬：昇温式脱離過程測定（ＴＰＤ）  測定セル：化学吸着量測定セル  検出⽅法：四重極型質量分析計 ＢＥＬ−Ｍａｓｓ（⽇本ベル株式会社製）        検出⽅式；ファラデーカップ／⼆次電⼦増倍管        ガス導⼊量；約１．０ｃｃ／分（１気圧）        測定質量数；ＣＯ  ｍ／ｚ＝４４  測定条件：以下の通り １）室温〜４００℃、Ｈｅガス流通中   （昇温速度１０℃／分、ガス流量５０ｍｌ／分） ２）４００℃、Ｈｅガス流通中   （保持６０分、ガス流量５０ｍｌ／分）  ３）４００℃〜１００℃、Ｈｅガス流通中   （降温速度２０℃／分、ガス流量５０ｍｌ／分）  ４）１００℃、Ｈｅガス流通中   （保持１５分、ガス流量５０ｍｌ／分）  ５）１００℃、５％ＣＯ ２ ／Ｈｅガス流通中   （保持３０分 ガス流量５０ｍｌ／分） ６）１００℃、Ｈｅガス流通中   （保持６０分、ガス流量５０ｍｌ／分）   ６）は、質量分析計の安定待ち  ７）１００℃〜８００℃、Ｈｅガス流通中   （昇温速度１０℃／分、ガス流量３０ｍｌ／分）  ８）８００℃、Ｈｅガス流通中   （保持１０分、ガス流量３０ｍｌ／分） 【００３４】 【００３３】 【００３２】 【００３１】  （ａ）ＣＯ ２ −ＴＰＤ脱離量 【００３０】 【００２９】